(57)【要約】【課題】優れたＢｒ及びＨｃＪをバランスよく有するフェライト焼結磁石を提供することを目的とする。【解決手段】本発明は、六方晶構造を有するフェライトを含む主相粒子、２つの上記主相粒子間に形成された２粒子粒界、及び３つ以上の上記主相粒子に囲まれた多粒子粒界を有するフェライト焼結磁石を提供する。上記フェライト焼結磁石は、Ｃａ、Ｒ、Ｓｒ、Ｆｅ及びＣｏを含み、Ｒは希土類元素及びＢｉからなる群より選ばれる少なくとも１種の元素であってＬａを少なくとも含有する。上記フェライト焼結磁石の磁化容易軸方向を含む断面において、上記主相粒子の合計面積Ａｍと、上記多粒子粒界の合計面積Ａｇとが下記式（１）を満たす。    ８５％≦Ａｍ／（Ａｍ＋Ａｇ）≦９８％      （１）【選択図】図１
2019172509.tif 000002
【特許請求の範囲】
【請求項１】
六方晶構造を有するフェライトを含む主相粒子、２つの前記主相粒子間に形成された２粒子粒界、及び３つ以上の前記主相粒子に囲まれた多粒子粒界を有するフェライト焼結磁石であって、
前記フェライト焼結磁石は、Ｃａ、Ｒ、Ｓｒ、Ｆｅ及びＣｏを含み、
前記Ｒは希土類元素及びＢｉからなる群より選ばれる少なくとも１種の元素であってＬａを少なくとも含有し、
前記フェライト焼結磁石の磁化容易軸方向を含む断面において、前記主相粒子の合計面積Ａｍと、前記多粒子粒界の合計面積Ａｇとが下記式（１）を満たす、フェライト焼結磁石。
８５％≦Ａｍ／（Ａｍ＋Ａｇ）≦９８％      （１）
【請求項２】
前記フェライト焼結磁石はさらにＡｌを含み、
Ａｌの含有量はＡｌ２Ｏ３換算で０．０３〜０．３質量％である、請求項１に記載のフェライト焼結磁石。
【請求項３】
前記フェライト焼結磁石はさらにＢを含み、
Ｂの含有量はＨ３ＢＯ３換算で０．０３７〜０．１８１質量％である、請求項１又は２に記載のフェライト焼結磁石。
【発明の詳細な説明】
【技術分野】
【０００１】
本発明はフェライト焼結磁石に関する。
【背景技術】
【０００２】
酸化物からなる永久磁石の材料としては、六方晶系のＭ型（マグネトプランバイト型）Ｓｒフェライト又はＢａフェライトが知られている。これらのフェライトからなるフェライト磁石は、フェライト焼結磁石やボンド磁石の形で永久磁石として供されている。近年、電子部品の小型化、高性能化に伴って、フェライト磁石に対しても、小型でありながら高い磁気特性を有することが要求されつつある。
【０００３】
永久磁石の磁気特性の指標としては、一般に、残留磁束密度（Ｂｒ）及び保磁力（ＨｃＪ）が用いられ、これらが高いほど高い磁気特性を有していると評価される。従来、永久磁石のＢｒ及びＨｃＪを向上させる観点から、フェライト磁石に所定の元素を含有させるなど、組成を変えて検討が行われてきた。
【０００４】
例えば、特許文献１には、Ｍ型Ｃａフェライトに、Ｌａ及びＣｏを少なくとも含有させることで、Ｂｒ及びＨｃＪを向上させることが可能な、酸化物磁性材料及び焼結磁石が示されている。
【先行技術文献】
【特許文献】
【０００５】
【特許文献１】特開２００６−１０４０５０号
【発明の概要】
【発明が解決しようとする課題】
【０００６】
上記のように、Ｂｒ及びＨｃＪの両方を良好に得るために、主組成に添加する元素の組み合わせを種々に変える試みがなされているが、どのような添加元素の組み合わせが高い特性を与えるのかは、未だ明らかではない。また、主組成及び添加元素等の構成元素以外の条件をも考慮したフェライト焼結磁石の構造設計が十分に検討されていない。
【０００７】
本発明は上記事情に鑑みてなされたものであり、優れたＢｒ及びＨｃＪをバランスよく有するフェライト焼結磁石を提供することを目的とする。
【課題を解決するための手段】
【０００８】
本発明は、六方晶構造を有するフェライトを含む主相粒子、２つの上記主相粒子間に形成された２粒子粒界、及び３つ以上の上記主相粒子に囲まれた多粒子粒界を有するフェライト焼結磁石であって、上記フェライト焼結磁石は、Ｃａ、Ｒ、Ｓｒ、Ｆｅ、及びＣｏを含み、上記Ｒは希土類元素及びＢｉからなる群より選ばれる少なくとも１種の元素であってＬａを少なくとも含有し、上記フェライト焼結磁石の磁化容易軸方向を含む断面において、上記主相粒子の合計面積Ａｍと、上記多粒子粒界の合計面積Ａｇとが下記式（１）を満たす、フェライト焼結磁石を提供する。
８５％≦Ａｍ／（Ａｍ＋Ａｇ）≦９８％      （１）
【０００９】
上記フェライト焼結磁石において、ＡｍとＡｇとが上記式（１）を満たすことにより、主相粒子の配向及び粒度が均一となり、優れたＢｒ及びＨｃＪをバランスよく有するフェライト焼結磁石を得ることができる。
【００１０】
上記フェライト焼結磁石はさらにＡｌをＡｌ２Ｏ３換算で０．０３〜０．３質量％含むことが好ましい。また、上記フェライト焼結磁石はさらにＢをＨ３ＢＯ３換算で０．０３７〜０．１８１質量％を含むことが好ましい。上記フェライト焼結磁石が上記範囲でＡｌ又はＢを含むことにより、磁気特性をバランスよくさらに向上させることができる。
【発明の効果】
【００１１】
本発明によれば、優れたＢｒ及びＨｃＪをバランスよく有するフェライト焼結磁石を提供することができる。
【図面の簡単な説明】
【００１２】
【図１】図１は本発明の一実施形態に係るフェライト焼結磁石の磁化容易軸方向を含む断面を示す図であり、（ａ）は当該断面の模式図であり、（ｂ）は（ａ）の模式図に対応する実施例４で得られたフェライト焼結磁石の断面のＴＥＭ写真である。
【図２】図２は、実施例及び比較例で得られたフェライト焼結磁石の磁化容易軸方向を含む断面のＴＥＭ写真であり、（ａ）、（ｂ）及び（ｃ）はそれぞれ実施例４、実施例２及び比較例１のフェライト焼結磁石の断面を示している。
【発明を実施するための形態】
【００１３】
以下、本発明の好適な実施形態について説明する。ただし、本発明は以下の実施形態に限定されるものではない。
【００１４】
（フェライト焼結磁石）
図１は、本発明の一実施形態に係るフェライト焼結磁石の断面を示す図であり、（ａ）は当該断面の模式図であり、（ｂ）に記載した後述する実施例４で得られたＴＥＭ写真に基づく図である。図１に示すフェライト焼結磁石の断面は、磁化容易軸（ｃ軸）方向Ｙ及びこれと垂直な磁化困難軸方向Ｘを含んでいる。図１において、主相粒子４は磁化困難軸方向Ｘに延びた（配向した）板状の形状を有している。図１において、フェライト焼結磁石１０は、六方晶構造を有するフェライトを含む主相粒子４、２つの上記主相粒子４間に形成された２粒子粒界１、及び３つ以上の上記主相粒子４に囲まれた多粒子粒界２を有する。上記六方晶構造を有するフェライトは、マグネトプランバイト型フェライト（Ｍ型フェライト）であることが好ましい。
【００１５】
本実施形態に係るフェライト焼結磁石１０において、磁化容易軸方向Ｙを含む断面における主相粒子４の合計面積Ａｍと多粒子粒界２の合計面積Ａｇとは下記式（１）を満たす。以下、Ａｍ／（Ａｍ＋Ａｇ）の値を主相面積割合（％）ということがある。Ａｍ及びＡｇは、例えば、４．７μｍ×７．６μｍの範囲内で数えることができる。
８５％≦Ａｍ／（Ａｍ＋Ａｇ）≦９８％      （１）
【００１６】
本実施形態に係るフェライト焼結磁石によれば、ＢｒとＨｃＪとのバランスに優れる。この理由は明らかではないが以下のように考えることができる。８５％≦Ａｍ／（Ａｍ＋Ａｇ）≦９８％は、主相粒子の面積割合が多粒子粒界の面積よりも一定以上高く、かつ、一定以上の多粒子粒界は存在することを意味し、主相粒子が適切に成長していることに対応すると考えられる。これにより主相粒子４の配向及び粒度が均一となり、磁気特性をバランスよく向上させることができるものと考えられる。これにより主相粒子４の配向及び粒度が均一となり、磁気特性をバランスよく向上させることができるものと考えられる。８５％＞Ａｍ／（Ａｍ＋Ａｇ）の場合、主相粒子の面積がそれほど多くないことを意味し、非磁性成分の面積が多くなることに対応すると考えられる。一方、Ａｍ／（Ａｍ＋Ａｇ）＞９８％の場合、主相粒子の面積割合がかなり多くなっていることを示し、主相粒子が成長しすぎていることに対応すると考えられる。
【００１７】
本実施形態において、主相面積割合が８５％以上であることにより、非磁性成分の面積割合が低くなり、フェライト焼結磁石の磁気特性をバランスよく向上させることができる。また、本実施形態において、主相面積割合が９８％以下であることにより、主相粒子４の成長を適度に促進し、バランスのよい磁気特性が得られやすくなる。
【００１８】
同様の観点から、主相面積割合は、８６％以上であることが好ましく、８８％以上であることがより好ましく、８９％以上であることがさらに好ましい。同様の観点から、主相面積割合は、９７％以下であることが好ましく、９６％以下であることがより好ましく、９５％以下であることがさらに好ましい。
【００１９】
フェライト焼結磁石１０において、上記主相粒子４が結晶粒子であるのに対し、上記多粒子粒界２はガラス相を含み、ガラス相が大部分を占める。ガラス相は、仮焼工程及び焼成工程等において主相粒子４同士の接触を抑制し、主相粒子４の成長を抑制することができる。一方、ガラス相は、焼成工程において液相となり、元素の移動及び主相粒子４の成長を促進することができる。したがって、フェライト焼結磁石１０において、上記式（１）が満たされ、ガラス相が適度に生じることにより、主相粒子４の成長を制御することができ、主相粒子４の配向及び粒度を均一にすることができると考えられる。その結果、磁気特性をバランスよく有するフェライト焼結磁石を得ることができる。
【００２０】
また、本実施形態に係るフェライト焼結磁石１０において、磁化容易軸方向Ｙを含む断面における主相粒子４の個数Ｎｍと多粒子粒界２の個数Ｎｇとは下記式（２）を満たすことが好ましい。以下、Ｎｍ／（Ｎｍ＋Ｎｇ）の値を主相個数割合（％）ということがある。Ｎｍ及びＮｇは、例えば、４．７μｍ×７．６μｍの範囲内で数えることができる。
５０％≦Ｎｍ／（Ｎｍ＋Ｎｇ）≦６５％      （２）
【００２１】
５０％≦Ｎｍ／（Ｎｍ＋Ｎｇ）は、主相粒子の個数が多粒子粒界の個数以上であることを意味し、主相粒子が適切に成長しつつ、過度な粒成長が抑えられていることに対応すると考えられる。これにより主相粒子４の配向及び粒度が均一となり、磁気特性をバランスよく向上させることができるものと考えられる。５０％＞Ｎｍ／（Ｎｍ＋Ｎｇ）の場合、主相粒子の個数が多粒子粒界の個数未満であることを意味し、配向及び粒度が不均一になることに対応すると考えられる。一方、Ｎｍ／（Ｎｍ＋Ｎｇ）＞６５％の場合、主相粒子の個数が多粒子粒界の個数よりもかなり多くなっていることを意味し、多粒子粒界が少なすぎるため、主相粒子の成長が促進されすぎていることに対応すると考えられる。
【００２２】
同様の観点から、主相個数割合は、５１％以上であることが好ましく、５２％以上であることがより好ましく、５３％以上であることがさらに好ましい。同様の観点から、主相個数割合は、６３％以下であることが好ましく、６０％以下であることがより好ましく、５８％以下であることがさらに好ましい。
【００２３】
本実施形態に係るフェライト焼結磁石１０は、金属元素として、Ｃａ、Ｒ、Ｓｒ、Ｆｅ及びＣｏを含む酸化物である。上記Ｒは希土類元素及びＢｉからなる群より選ばれる少なくとも１種の元素であってＬａを少なくとも含有する。
【００２４】
本実施形態に係るフェライト焼結磁石１０は、金属元素を下記式（３）で表される原子比で含むことが好ましい。
Ｃａ１−ｗ−ｘＲｗＳｒｘＦｅｚＣｏｍ・・・（３）
式（３）中、ｗ、ｘ、ｚ及びｍは、下記式（４）〜（７）を満たす。ｗ、ｘ、ｚ及びｍが下記式（４）〜（７）を満たすことにより、フェライト焼結磁石がより優れた残留磁束密度Ｂｒ及び保磁力ＨｃＪが得られる傾向がある。
０．３６０≦ｗ≦０．４２０・・・（４）
０．１１０≦ｘ≦０．１７３・・・（５）
８．５１≦ｚ≦９．７１・・・（６）
０．２０８≦ｍ≦０．２６９・・・（７）
【００２５】
本実施形態に係るフェライト焼結磁石１０中の金属元素の原子比におけるＣａの係数（１−ｗ−ｘ）は、０．４３５を超え、０．５００未満であることが好ましい。Ｃａの係数（１−ｗ−ｘ）が０．４３５を超えると、主相粒子４をＭ型フェライトとしやすくなる。また、α−Ｆｅ２Ｏ３等の非磁性相の割合を低減するほか、Ｒが過剰となってオルソフェライト等の非磁性の異相が生成することを抑制し、磁気特性（特に、Ｂｒ又はＨｃＪ）の低下を抑制できる傾向がある。同様の観点から、Ｃａの係数（１−ｗ−ｘ）は、０．４３６以上であることがより好ましく、０．４４５を超えることがさらに好ましい。一方、Ｃａの係数（１−ｗ−ｘ）が０．５００未満であると、主相粒子４をＭ型フェライトとしやすくなるほか、ＣａＦｅＯ３−ｘ等の非磁性相を低減し、優れた磁気特性が得られやすくなる。同様の観点から、Ｃａの係数（１−ｗ−ｘ）は、０．４９１以下であることがより好ましい。
【００２６】
本実施形態に係るフェライト焼結磁石中の金属元素の原子比におけるＲは希土類元素及びＢｉからなる群より選ばれる少なくとも１種の元素であってＬａを少なくとも含む。希土類元素としては、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ及びＹが挙げられる。ＲはＬａであることが好ましい。ＲがＬａであると、異方性磁界を向上させることができる。
【００２７】
本実施形態に係るフェライト焼結磁石中の金属元素の原子比におけるＲの係数（ｗ）は、０．３６０以上、０．４２０以下であることが好ましい。Ｒの係数（ｗ）が上記範囲内にあることにより、良好なＢｒ、ＨｃＪ及び角形比Ｈｋ／ＨｃＪを得ることができる傾向がある。Ｒの係数（ｗ）が０．３６０以上になると、フェライト焼結磁石におけるＣｏの固溶量が十分となり、Ｂｒ及びＨｃＪの低下を抑制しやすくなる。同様の観点から、Ｒの係数（ｗ）は、０．３７０を超えることがより好ましく、０．３８０以上であることがさらに好ましい。一方、Ｒの係数（ｗ）が０．４２０以下であると、オルソフェライト等の非磁性の異相が生じることを抑制し、フェライト焼結磁石をＨｋ／ＨｃＪが高い、より実用的なものとすることができる。同様の観点から、Ｒの係数（ｗ）は、０．４１０未満であることがより好ましい。
【００２８】
本実施形態に係るフェライト焼結磁石中の金属元素の原子比におけるＳｒの係数（ｘ）は、０．１１０以上、０．１７３以下であることが好ましい。Ｓｒの係数（ｘ）が上記範囲内にあることにより、より良好なＢｒ、ＨｃＪ及びＨｋ／ＨｃＪを得ることができる。Ｓｒの係数（ｘ）が０．１１０以上になると、Ｃａ及び／又はＬａの比率が小さくなり、ＨｃＪが低下することを抑制しやすくなる。一方、Ｓｒの係数（ｘ）が０．１７３以下であると、十分なＢｒ及びＨｃＪが得られやすくなる。同様の観点から、Ｓｒの係数（ｘ）は、０．１７０未満であることがより好ましく、０．１６５未満であることがさらに好ましい。
【００２９】
本実施形態に係るフェライト焼結磁石中の金属元素の原子比におけるＦｅの係数（ｚ）は、８．５１以上、９．７１以下であることが好ましい。Ｆｅの係数（ｚ）が上記範囲内にあることにより、より良好なＢｒ、ＨｃＪ及びＨｋ／ＨｃＪを得ることができる。Ｆｅの係数（ｚ）は、一層良好なＨｃＪを得る観点から、８．７０を超え、９．４０未満であることがより好ましい。また、Ｆｅの係数（ｚ）は、一層良好なＨｋ／ＨｃＪを得る観点から、８．９０を超え、９．２０未満であることがより好ましい。
【００３０】
本実施形態に係るフェライト焼結磁石中の金属元素の原子比におけるＣｏの係数（ｍ）は、０．２０８以上、０．２６９以下であることが好ましい。Ｃｏの係数（ｍ）が０．２０８以上となると、より優れたＨｃＪを得ることができる。同様の観点から、Ｃｏの係数（ｍ）は、０．２１０を超えることがより好ましく、０．２２０を超えることがさらに好ましく、０．２５０以上であることが特に好ましい。一方、Ｃｏの係数（ｍ）が０．２６９以下であると、より優れたＢｒを得ることができる。同様の観点から、Ｃｏの係数（ｍ）は、０．２５０以下であることがより好ましい。また、フェライト焼結磁石がＣｏを含むことにより、異方性磁界をより向上させることができる。
【００３１】
本実施形態に係るフェライト焼結磁石１０はＢ（ホウ素）を含むことが好ましい。フェライト焼結磁石１０中のＢの含有量はＨ３ＢＯ３換算で０．０３７質量％以上、０．１８１質量％以下であることが好ましい。フェライト焼結磁石１０がＢをＨ３ＢＯ３換算で０．０３７質量％以上含むことにより、仮焼温度が変化した場合にも安定したＨｃＪが得られやすくなり、また、主相面積割合及び主相個数割合が向上することから、Ｂｒ及びＨｃＪがバランスよく向上しやすくなる。同様の観点から、Ｂの含有量はＨ３ＢＯ３換算で０．０５０質量％以上であることがより好ましく、０．０７０質量％以上であることがさらに好ましい。一方、フェライト焼結磁石１０中のＢの含有量をＨ３ＢＯ３換算で０．１８１質量％以下とすることにより、高いＨｃＪを維持しやすくなる。同様の観点から、Ｂの含有量はＨ３ＢＯ３換算で０．１６５質量％以下であることがより好ましく、０．１５０質量％以下であることがさらに好ましい。
【００３２】
本実施形態に係るフェライト焼結磁石１０はＡｌ（アルミニウム）をさらに含むことが好ましい。フェライト焼結磁石１０中のＡｌの含有量はＡｌ２Ｏ３換算で０．０３質量％以上、０．３質量％以下であることが好ましい。フェライト焼結磁石１０がＡｌをＡｌ２Ｏ３換算で０．０３質量％以上含むことにより、仮焼時の粒成長を抑制し、主相面積割合及び主相個数割合が向上する傾向がある。この結果、得られるフェライト焼結磁石１０のＢｒ及びＨｃＪがバランスよく向上しやすくなる。同様の観点から、Ａｌの含有量はＡｌ２Ｏ３換算で０．１０質量％以上であることがより好ましい。一方、フェライト焼結磁石１０中のＡｌの含有量をＡｌ２Ｏ３換算で０．３質量％以下とすることにより、優れたＢｒ及びＨｃＪを得ることができる。
【００３３】
本実施形態に係るフェライト焼結磁石１０はＳｉ（ケイ素）をさらに含むことができる。フェライト焼結磁石１０中のＳｉの含有量はＳｉＯ２換算で０．１〜３質量％であることができる。フェライト焼結磁石１０がＳｉを上記範囲内で含むことにより、高いＨｃＪが得られやすくなる。同様の観点から、Ｓｉの含有量はＳｉＯ２換算で０．５〜１．０質量％であってもよい。
【００３４】
本実施形態に係るフェライト焼結磁石１０はＢａ（バリウム）をさらに含んでいてもよい。フェライト焼結磁石１０がＢａを含む場合、フェライト焼結磁石中のＢａの含有量はＢａＯ換算で０．００１〜１．０質量％であることができ、０．００１〜０．０６８質量％であってもよい。フェライト焼結磁石がＢａを上記範囲で含んでいても、フェライト焼結磁石のＨｃＪを高い値で維持することができる。しかし、ＢａをＢａＯ換算で１．０質量％を超えて含むと焼結温度依存性が低下し保磁力も低下する傾向がある。
【００３５】
本実施形態に係るフェライト焼結磁石１０は、さらに、Ｃｒ、Ｇａ、Ｍｇ、Ｃｕ、Ｍｎ、Ｎｉ、Ｚｎ、Ｉｎ、Ｌｉ、Ｔｉ、Ｚｒ、Ｇｅ、Ｓｎ、Ｖ、Ｎｂ、Ｔａ、Ｓｂ、Ａｓ、Ｗ及びＭｏ等を含んでいてもよい。各元素の含有量は酸化物換算で３質量％以下が好ましく、１質量％以下がさらに好ましい。また、磁気特性低下を避ける観点から、これらの元素の合計含有量は２質量％以下にするのがよい。
【００３６】
本実施形態に係るフェライト焼結磁石１０は、アルカリ金属元素（Ｎａ、Ｋ、Ｒｂ等）を含まないことが好ましい。アルカリ金属元素は、フェライト焼結磁石１０の飽和磁化を低下させやすい傾向にある。ただし、アルカリ金属元素は、例えば、フェライト焼結磁石１０を得るための原料中に含まれている場合もあり、そのように不可避的に含まれる程度であれば、フェライト焼結磁石１０中に含まれていてもよい。磁気特定に大きく影響しないアルカリ金属元素の含有量は、３質量％以下である。
【００３７】
フェライト焼結磁石１０の組成は、蛍光Ｘ線定量分析によって測定することができる。また、主相の存在は、Ｘ線回折又は電子線回折によって確認することができる。
【００３８】
本実施形態に係るフェライト焼結磁石１０における主相粒子４の平均粒径は、好ましくは１．５μｍ以下であり、より好ましくは１．０μｍ以下であり、さらに好ましくは０．５〜１．０μｍである。このような平均結晶粒径を有することで、高いＨｃＪが得られやすくなる。フェライト焼結磁石１０の主相粒子４の平均粒径は、例えば、磁化容易軸方向を含む上記断面におけるＦｅｒｅｔ径（ｎ＝１０個）とすることができる。
【００３９】
（フェライト焼結磁石の製造方法）
以下に、本実施形態に係るフェライト焼結磁石１０の製造方法の一例を示す。上記製造方法は、原料粉末調製工程、仮焼工程、粉砕工程、成形工程及び焼成工程を備える。また、上記製造方法は、上記粉砕工程と上記成形工程の間に、微粉砕スラリーの乾燥工程、及び混練工程を備えていてもよく、上記成形工程と上記焼成工程との間に、脱脂工程を備えていてもよい。各工程について、以下に説明する。
【００４０】
＜原料粉末調製工程＞
原料粉末調製工程では、フェライト焼結磁石の原料を混合して、原料混合物を得て、必要に応じて、これを粉砕することにより原料粉末を得る。まず、フェライト焼結磁石の原料としては、これを構成する元素のうちの１種又は２種以上を含む化合物（原料化合物）が挙げられる。原料化合物は、例えば、粉末状のものが好適である。原料化合物としては、各元素の酸化物、又は焼成により酸化物となる化合物（炭酸塩、水酸化物、硝酸塩等）が挙げられる。例えば、ＳｒＣＯ３、Ｌａ２Ｏ３、Ｆｅ２Ｏ３、ＢａＣＯ３、ＣａＣＯ３、Ｃｏ３Ｏ４、Ｈ３ＢＯ３、Ａｌ２Ｏ３、及びＳｉＯ２等が例示できる。
【００４１】
各原料は、例えば、所望とするフェライト焼結磁石の組成が得られるように秤量され、混合された後、湿式アトライタ、ボールミル等を用い、０．１〜２０時間程度、混合、粉砕される。原料化合物の粉末の平均粒径は、例えば、均一な配合を可能とする観点から、０．１〜２．０μｍ程度とすることが好ましい。原料粉末は少なくともＣａ、Ｒ、Ｓｒ、Ｆｅ、Ｃｏ及びＢを含む。特に原料粉末がＢを含むことにより、仮焼温度が変化した場合にも安定したＨｃＪが得られやすくなり、また、主相面積割合及び主相個数割合が向上することから、Ｂｒ及びＨｃＪがバランスよく向上しやすくなる。また、フェライト焼結磁石がＡｌを含む場合には、原料粉末はＡｌをさらに含む。これにより、仮焼時の粒成長を抑制し、主相面積割合及び主相個数割合が向上する傾向がある。
【００４２】
原料の一部は後述する粉砕工程で添加することもできる。しかし、本実施形態では、粉砕工程において原料の一部を添加しないことが好ましい。すなわち、得られるフェライト焼結磁石を構成するＣａ、Ｒ、Ｓｒ、Ｆｅ、Ｃｏ及びＢの全て（不可避的に混入する元素を除く）が、原料粉末調製工程における原料粉末から供給されることが好ましい。特に、フェライト焼結磁石を構成するＢの全てが原料粉末調製工程における原料粉末から供給されることが好ましい。また、フェライト焼結磁石を構成するＡｌの全てが原料粉末調製工程における原料粉末から供給されることが好ましい。これにより、原料粉末がＢ又はＡｌを含むことによる上述の効果がさらに得られやすくなる。
【００４３】
＜仮焼工程＞
仮焼工程では、原料粉末調製工程で得られた原料粉末を仮焼する。仮焼は、例えば、空気（大気）中等の酸化性雰囲気中で行うことが好ましい。仮焼の温度は、１１００〜１４００℃の温度範囲であることが好ましく、１１００〜１３００℃であることがより好ましく、１１５０〜１３００℃であることがさらに好ましい。仮焼の時間（仮焼の温度で保持する時間）は、１秒間〜１０時間であることができ、１秒間〜５時間であることが好ましい。仮焼により得られる仮焼体は、上述したような主相（Ｍ相）を７０％以上含む。仮焼体の一次粒子径は、好ましくは５μｍ以下である。
【００４４】
＜粉砕工程＞
粉砕工程では、仮焼工程で顆粒状又は塊状となった仮焼体を粉砕し、再び粉末状にする。これにより、後述する成形工程での成形が容易となる。この粉砕工程において、原料粉末調製工程で混合しなかった原料をさらに添加してもよい。ただし、主相面積割合及び主相個数割合の向上の観点からは、原料は原料粉末調製工程においてすべて混合されていることが好ましい。粉砕工程は、例えば、仮焼体を粗い粉末となるように粉砕（粗粉砕）した後、これをさらに微細に粉砕する（微粉砕）、２段階の工程からなるものであってもよい。
【００４５】
粗粉砕は、例えば、振動ミル等を用いて、平均粒径が０．５〜５．０μｍとなるまで行われる。微粉砕では、粗粉砕で得られた粗粉砕材を、さらに湿式アトライタ、ボールミル又はジェットミル等によって粉砕する。微粉砕では、得られた微粉砕材の平均粒径が、好ましくは０．０８〜２．０μｍ、より好ましくは０．１〜１．０μｍ、さらに好ましくは０．１〜０．５μｍ程度となるように、微粉砕を行う。微粉砕材の比表面積（例えば、ＢＥＴ法により求められる。）は、４〜１２ｍ２／ｇ程度であることが好ましい。好適な粉砕時間は、粉砕方法によって異なり、例えば湿式アトライタの場合、３０分間〜２０時間程度であることが好ましく、ボールミルによる湿式粉砕では１０〜５０時間程度であることが好ましい。
【００４６】
微粉砕工程では、湿式法の場合、分散媒として、水のほか、トルエン及びキシレン等の非水系分散媒を用いることができる。非水系分散媒を用いる場合、後述の湿式成形時において高配向性が得られる傾向がある。一方、水系分散媒を用いる場合、生産性の観点から有利である。
【００４７】
また、微粉砕工程では、焼成後に得られる焼結体の配向度を高めるため、例えば、分散剤として、一般式Ｃｎ（ＯＨ）ｎＨｎ＋２で示される多価アルコールを添加してもよい。ここで、多価アルコールとしては、一般式において、ｎが４〜１００であることが好ましく、４〜３０であることがより好ましく、４〜２０であることがさらに好ましく、４〜１２であることが特に好ましい。多価アルコールとしては、例えばソルビトールが挙げられる。また、２種類以上の多価アルコールを併用してもよい。さらに、多価アルコールに加えて、他の公知の分散剤を併用してもよい。
【００４８】
多価アルコールを添加する場合、その添加量は、添加対象物（例えば、粗粉砕材）に対して、０．０５〜５．０質量％であることが好ましく、０．１〜３．０質量％であることがより好ましく、０．２〜２．０質量％であることがさらに好ましい。なお、微粉砕工程で添加した多価アルコールは、後述する焼成工程で熱分解除去される。
【００４９】
＜成形工程＞
成形工程では、粉砕工程後に得られた粉砕材（好ましくは微粉砕材）を、磁場中で成形して、成形体を得る。成形は、乾式成形及び湿式成形のいずれの方法によっても行うことができる。磁気的配向度を高くする観点からは、湿式成形によって行うことが好ましい。
【００５０】
湿式成形により成形する場合は、例えば、上述した微粉砕工程を湿式で行うことでスラリーを得た後、このスラリーを所定の濃度に濃縮して、湿式成形用スラリーを得て、これを用いて成形を行うことが好ましい。スラリーの濃縮は、遠心分離又はフィルタープレス等によって行うことができる。湿式成形用スラリーは、その全量中、微粉砕材が３０〜８０質量％程度を占めることが好ましい。この場合、スラリーには、グルコン酸、グルコン酸塩及びソルビトール等の界面活性剤を添加してもよい。また、分散媒としては非水系分散媒を使用してもよい。非水系分散媒としては、トルエン及びキシレン等の有機分散媒を使用することができる。この場合には、オレイン酸等の界面活性剤を添加することが好ましい。なお、湿式成形用スラリーは、微粉砕後の乾燥状態の微粉砕材に、分散媒等を添加することによって調製してもよい。
【００５１】
湿式成形では、次いで、この湿式成形用スラリーに対し、磁場中成形を行う。その場合、成形圧力は、９．８〜４９ＭＰａ（０．１〜０．５ｔｏｎ／ｃｍ２）程度であると好ましく、印加する磁場は３９８〜１１９４ｋＡ／ｍ（５〜１５ｋＯｅ）程度とすることが好ましい。
【００５２】
＜焼成工程＞
焼成工程では、成形工程で得られた成形体を焼成して焼結体とする。これにより、上述したようなフェライト磁石の焼結体、すなわちフェライト焼結磁石が得られる。焼成は、大気中等の酸化性雰囲気中で行うことができる。焼成温度は、１０５０〜１２７０℃であることが好ましく、１０８０〜１２４０℃であることがより好ましい。また、焼成時間は、０．５〜３時間程度であることが好ましい。
【００５３】
上述したような湿式成形で成形体を得た場合、この成形体を十分に乾燥させないまま、焼成工程で急激に加熱すると、分散媒等の揮発が激しく生じて成形体にクラックが発生する可能性がある。そこで、このような不都合を避ける観点から、上記の焼結温度まで到達させる前に、例えば室温から１００℃程度まで、１℃／分程度の低い昇温速度で加熱して成形体を十分に乾燥させることで、クラックの発生を抑制することが好ましい。さらに、界面活性剤（分散剤）等を添加した場合は、例えば、１００〜５００℃程度の温度範囲において、３℃／分程度の昇温速度で加熱を行うことで、これらを十分に除去する（脱脂処理）ことが好ましい。なお、これらの処理は、焼成工程のはじめに行ってもよく、焼成工程よりも前に別途行ってもよい。
【００５４】
さらに、焼成温度まで加熱するときの昇温速度は５℃／分以下であることが好ましく、３℃／分以下であることがより好ましく、１℃／分以下であることがさらに好ましく、０．５℃／分以下であることが特に好ましい。昇温速度が上記範囲内にあることにより、得られるフェライト焼結磁石の主相面積割合及び主相個数割合が向上する傾向がある。一方、焼成温度から冷却するときの降温速度は５℃／分以上であることが好ましく、１０℃／分以上であることがより好ましい。降温速度が上記範囲内にあることにより、優れたＢｒ及びＨｃＪをバランスよく有するフェライト焼結磁石が得られやすくなる。
【００５５】
上記工程を経て、主相粒子４、２つの上記主相粒子４間に位置する２粒子粒界１、及び３つ以上の上記主相粒子４に囲まれた多粒子粒界２を有し、上記主相面積割合が８５％以上であるフェライト焼結磁石１０が製造される。
【００５６】
以上、フェライト焼結磁石の好適な製造方法について説明したが、本発明のフェライト焼結磁石を製造する限り、その製造方法は上記で説明した製造方法には限定されず、条件等は適宜変更することができる。
【００５７】
フェライト焼結磁石の形状は特に限定されない。フェライト焼結磁石は、円盤のような板状であってもよく、円柱又は四角柱のような柱状であってもよく、Ｃ形、弓形及びアーチ形状等の形状であってもよく、リング形状であってもよい。
【００５８】
本実施形態に係るフェライト焼結磁石は、例えば、モータ及び発電機などの回転機、並びに各種センサ等に使用することができる。
【実施例】
【００５９】
以下、実施例により本発明をさらに詳細に説明するが、本発明は、以下の実施例に限定されるものではない。
【００６０】
（フェライト焼結磁石の作製）
［実施例１］
＜原料粉末調製工程＞
フェライト焼結磁石を構成する金属元素の原料として、炭酸カルシウム（ＣａＣＯ３）、酸化ランタン（Ｌａ２Ｏ３）、炭酸ストロンチウム（ＳｒＣＯ３）、酸化鉄、及び酸化コバルト（Ｃｏ３Ｏ４）を準備した。これらの原料を、金属元素を下記式（３ａ）で表わされる原子比で含むフェライト焼結磁石において、ｗ＝０．３９、ｘ＝０．１４、ｚ＝９．１、ｍ＝０．２５となるように秤量し、混合した。次いで、フェライト焼結磁石の原料として、さらに、ホウ酸（Ｈ３ＢＯ３）、酸化ケイ素（ＳｉＯ２）及び酸化アルミニウム（Ａｌ２Ｏ３）を準備した。得られるフェライト焼結磁石全体に対してホウ素の含有量がＨ３ＢＯ３換算で０．１６質量％となり、ケイ素の含有量がＳｉＯ２換算で０．７２質量％となり、アルミニウムの含有量が０．０５質量％となるように、ホウ酸、酸化ケイ素及び酸化アルミニウムをそれぞれ秤量し、上記混合物に加えた。得られた原料混合物を湿式アトライタにて混合、粉砕し、乾燥して、原料粉末を得た。
Ｃａ１−ｗ−ｘＬａｗＳｒｘＦｅｚＣｏｍ・・・（３ａ）
【００６１】
＜仮焼・粉砕工程＞
原料粉末に対し、大気中、１２００℃で２時間保持する仮焼を行い、仮焼体を得た。得られた仮焼体を、ＢＥＴ法により求められる比表面積が０．５〜２．５ｍ２／ｇとなるように、小型ロッド振動ミルにて粗粉砕した。得られた粗粉砕材を、湿式ボールミルを用いて３２時間微粉砕し、ＢＥＴ法により求められる比表面積が７．０〜１０ｍ２／ｇである微粉砕粒子を有する湿式成形用スラリーを得た。微粉砕後のスラリーを遠心分離機で脱水して固形分濃度を７０〜８０質量％に調整することにより、湿式成形用スラリーを得た。
【００６２】
＜成形・焼成工程＞
湿式成形用スラリーを、円柱状のキャビティを有する金型を備える湿式磁場成形機を使用して、円柱状のキャビティの上下から湿式成形用スラリーに圧力を加え、当該圧力方向と平行方向（印加磁場方向）の１０ｋＯｅの印加磁場中で成形し、直径３０ｍｍ×厚さ１５ｍｍの円柱状の成形体を得た。得られた成形体を、大気中、室温にて十分に乾燥した。乾燥後の成形体に対し、大気中、１．０℃／分で昇温し、１２０５℃で１時間保持し、その後１０．０℃／分で降温する焼成を行い、実施例１のフェライト焼結磁石を得た。
【００６３】
［実施例２］
焼成工程において、乾燥後の成形体に対し、大気中、５．０℃／分で昇温し、１２１５℃で１時間保持し、その後５．０℃／分で降温する焼成を行ったこと以外は、実施例１と同様にして、実施例２のフェライト焼結磁石を得た。
【００６４】
［実施例３］
焼成工程において、乾燥後の成形体に対し、大気中、１．０℃／分で昇温し、１１９０℃で４時間保持し、その後１０．０℃／分で降温する焼成を行ったこと以外は、実施例１と同様にして、実施例３のフェライト焼結磁石を得た。
【００６５】
［実施例４］
焼成工程において、乾燥後の成形体に対し、大気中、０．５℃／分で昇温し、１２０５℃で１時間保持し、その後１０．０℃／分で降温する焼成を行ったこと以外は、実施例１と同様にして、実施例４のフェライト焼結磁石を得た。
【００６６】
［比較例１］
原料粉末調製工程において、ホウ酸及び酸化アルミニウムを加えなかったこと以外は、実施例２と同様にして、比較例１のフェライト焼結磁石を得た。
【００６７】
（評価方法）
［磁化容易軸方向を含む断面における主相面積割合及び主相個数割合］
実施例及び比較例で得られた円柱状のフェライト焼結磁石の上下面を研磨した。その後、フェライト焼結磁石を、磁化容易軸（成形における印加磁場）方向を含む面で切断し、切断面を透過型電子顕微鏡（ＴＥＭ）で観察した。ＴＥＭ画像中、４．７μｍ×７．６μｍの範囲を１０選択し、それぞれの範囲に存在する主相粒子の占める面積Ａｍと、多粒子粒界が占める面積Ａｇとを求め、主相面積割合を算出した。選択した１０の範囲中の面積割合から、その平均値を求めた。なお、ＴＥＭ画像中の主相粒子、２粒子粒界、及び多粒子粒界は、ＴＥＭ画像の色濃度から目視により判別した。
【００６８】
また、ＴＥＭ画像中、４．７μｍ×７．６μｍの範囲を１０選択し、それぞれの範囲に存在する粒子状の主相粒子の数Ｎｍと、多粒子粒界の数Ｎｇを数え、主相個数割合を求めた。なお、主相粒子等が一部でも範囲内含まれている場合に、当該範囲内に存在するものとした。選択した１０の範囲中の個数割合から、その平均値を求めた。主相面積割合及び主相個数割合（平均値）の計算結果を表１に示す。
【００６９】
［磁気特性］
実施例及び比較例で得られた円柱状の各フェライト焼結磁石の上下面を加工した後、最大印加磁場２５ｋＯｅのＢ−Ｈトレーサを用い、これらの残留磁束密度Ｂｒ（ｍＴ）及び保磁力ＨｃＪ（ｋＡ／ｍ）を求めた。得られたＢｒ及びＨｃＪの値から、Ｂｒ＋ＨｃＪ／１０の値を算出した。Ｂｒ＋ＨｃＪ／１０は、フェライト焼結磁石の総合的な磁気特性を示す指標であり、ＢｒとＨｃＪのバランスがＢｒ＋ＨｃＪ／１０の値が高くなる形で保たれることが近年求められている。すなわち、Ｂｒ＋ＨｃＪ／１０が高いことは、フェライト焼結磁石が優れたＢｒ及びＨｃＪをバランスよく有していることを意味する。Ｂｒ、ＨｃＪ、及びＢｒ＋ＨｃＪ／１０の値を表１に示す。
【００７０】
【表１】
2019172509.tif 000003
【００７１】
図１の（ｂ）は実施例４で得られたフェライト焼結磁石の磁化容易軸方向を含む断面を示すＴＥＭ写真である。図１の（ｂ）における黒色部分が多粒子粒界２であり、それ以外の白色又は灰色部分が主相粒子４である。図１の（ｂ）において、フェライト焼結磁石１０は、複数の主相粒子４、２つの主相粒子４間に位置する２粒子粒界１、及び３つ以上の主相粒子４に囲まれた多粒子粒界２を有し、解析の結果、主相面積割合が８５％以上であり、主相個数割合が５０％以上であることが確認された。
【００７２】
また、図２には実施例及び比較例で得られたフェライト焼結磁石の磁化容易軸方向を含む断面のＴＥＭ写真を並べて示している。図２において、（ａ）が（図１の（ｂ）と同じ）実施例４のフェライト焼結磁石の断面を示し、（ｂ）が実施例２のフェライト焼結磁石の断面を示し、（ｃ）が比較例１のフェライト焼結磁石の断面を示している。図２を見ると、（ｃ）、（ｂ）、（ａ）の順で主相粒子が密となっている様子が確認でき、主相面積割合及び主相個数割合がともに大きくなっている。
【００７３】
表１から明らかなように、主相面積割合が８５％以上である実施例のフェライト焼結磁石はＢｒ＋ＨｃＪ／１０の値が高く、優れたＢｒ及びＨｃＪをバランスよく有することから、総合的に高い磁気特性を有していることが確認された。
【符号の説明】
【００７４】
１…２粒子粒界、２…多粒子粒界、４…主相粒子、１０…フェライト焼結磁石。
【図１】
2019172509.tif 000004
【図２】
2019172509.tif 000005